"規則性メソポーラスチタノケイ酸塩Ti-SBA-16であって、前記三次元メソポーラスチタノケイ酸塩が一般式によって表わされる組成を有し、Tiが四面体配置であり、シリカ骨格中のSiがTiに排他的に置換されている、チタノケイ酸塩。TixSi1xO2式中、xは0.001~0.05の範囲である。三次元立方晶系の連結ケージ様細孔構造を含む、請求項1に記載のチタノケイ酸塩。チタノケイ酸塩におけるSi/Tiモル比が20~120の範囲である、請求項1に記載のチタノケイ酸塩。請求項1に記載のチタノケイ酸塩の調製のための方法であって、a.水および濃HClに溶解したF127トリブロックコポリマーEO106-PO70-EO106;平均分子量12,600を、イソプロパノールに溶解したテトラエチルオルソシリケートおよびTi前駆体と298~313Kで約2時間にわたって反応させるステップと、b.ステップaで得られた反応混合物を20~24時間撹拌してゲルを形成するステップと、c.ステップbで得られたゲルを353~373Kで40~50時間結晶化させてチタノケイ酸塩Ti-SBA-16を得るステップと、d.ステップcで得られたチタノケイ酸塩を水で洗浄し、373~423Kで乾燥して、続いて空気中、823Kで6~12時間焼成してチタノケイ酸塩Ti-SBA-16を得るステップとを含む方法。ステップaにおいて用いる前記Ti前駆体がTi化合物、好ましくはTi-イソプロポキシドから選択される、請求項4に記載の方法。前記F127トリブロックコポリマーのモル比が0.55~0.6モルの範囲である、請求項4に記載の方法。請求項1に記載のチタノケイ酸塩触媒を用いる芳香族化合物の酸化のための改善された方法であって、a.チタノケイ酸塩触媒、芳香族反応物および芳香族反応物に対するモル比が好ましくは0.5~2の範囲の酸化剤、溶媒ならびに任意にアンモニアをフラスコに仕込むステップと、b.ステップaで得られた反応混合物を313~353Kで6~24時間加熱して所望の生成物を得るステップとを含む方法。ステップaにおいて用いる芳香族反応物が、シクロヘキセン、シクロオクテン、シクロヘキサノンおよびナフタレンからなる群から選択される、請求項7に記載の方法。ステップaにおいて用いる溶媒が、ジクロロメタン、クロロホルム、ジクロロエタン、アセトン、水およびアセトニトリルの群から選択される、請求項7に記載の方法。ステップaにおいて用いる酸化剤が、非水性TBHPtert-ブチルヒドロペルオキシド、H2O2、クメンヒドロペルオキシドおよび70水性TBHPの群から選択される、請求項7に記載の方法。前記チタノケイ酸塩が、芳香族反応物に対して3~13の範囲で触媒として用いられる、請求項7に記載の方法。前記チタノケイ酸塩が再使用可能である、請求項7に記載の方法。前記芳香族反応物の変換率が80~92.7の範囲であり、生成物の選択率が93~100の範囲である、請求項7に記載の方法。エポキシ化、ヒドロキシル化、C-H結合の酸化、スルフィドの酸化、エポキシドのアミノリシスおよびアモキシメーションのための、規則性メソポーラスチタノケイ酸塩の使用。本明細書に付随する例および図面を参照して実質的に本明細書に記載された規則性メソポーラスチタノケイ酸塩Ti-SBA-16、その調製のための方法および前記チタノケイ酸塩を用いる酸化の方法。"